СПОСОБ ПОЛУЧЕНИЯ МЕТАЛЛИЧЕСКОГО ЦИРКОНИЯ

1. Способ получения металлического циркония, включающий:
стадию выделения оксихлорида гафния из первого материала, содержащего оксихлорид циркония и оксихлорид гафния, с целью получения второго материала, характеризующегося более высоким содержанием оксихлорида циркония;
стадию прокалки второго материала с целью получения третьего материала, содержащего, по меньшей мере, одно из соединений, выбранных из оксихлорида циркония и оксида циркония; и
стадию прямого восстановления третьего материала в расплаве соли, при этом третий материал приводят в контакт с катодом и подают напряжение между катодом и анодом для прямого восстановления третьего материала с целью получения металлического циркония.
2. Способ получения металлического циркония по п.1, в котором на стадии прямого восстановления третий материал в твердой фазе размещают в корзине, присоединенной к катоду, и подвергают прямому восстановлению в твердой фазе.
3. Способ получения металлического циркония по п.1, в котором расплав соли содержит хлорид любого щелочного и щелочноземельного металла, а также оксид того же металла, который образует хлорид.
2
2
4. Способ получения металлического циркония по п.3, в котором расплав соли является расплавом соли, полученной при плавлении оксида того же металла, который образует хлорид в расплаве любого из хлоридов LiCl, MgCl и CaCl.
5. Способ получения металлического циркония по п.4, дополнительно содержащий стадию регенерации расплава соли посредством электролиза хлорида по меньшей мере любого из Li, Mg или Са, присутствующего в расплаве соли, использованной на стадии прямого восстановления, с целью регенерации, по меньшей мере, любого из Li, Mg и Са в виде металла.
6. Способ получения металлического циркония, включающий:
стадию выделения оксихлорида гафния из первого материала, содержащего оксихлорид циркония и оксихлорид гафния, с целью получения второго материала, характеризующегося более высоким содержанием оксихлорида циркония;
стадию осаждения гидроксида циркония при добавлении гидроксида ко второму материалу с целью получения четвертого материала, содержащего гидроксид циркония;
стадию прокалки четвертого материала с целью получения пятого материала, содержащего оксид циркония; и
стадию прямого восстановления пятого материала в расплаве соли, при этом пятый материал приводят в контакт с катодом и подают напряжение между катодом и анодом для прямого восстановления пятого материала с целью получения металлического циркония.
7. Способ получения металлического циркония по п.6, в котором на стадии прямого восстановления пятый материал в твердой фазе размещают в корзине, присоединенной к катоду, и подвергают третий материал прямому восстановлению в твердой фазе.
8. Способ получения металлического циркония по п.6, в котором расплав соли содержит хлорид, по меньшей мере, любого щелочного и щелочноземельного металла, а также оксид, по меньшей мере, одного из щелочных и щелочноземельных металлов.
2
2
2
9. Способ получения металлического циркония по п.8, в котором расплав соли является расплавом соли, полученной при плавлении, по меньшей мере, одного из оксидов, LiO, MgO и СаО, в расплаве, по меньшей мере, одного из хлоридов LiCl, MgCl и СаСl.
10. Способ получения металлического циркония, включающий:
стадию выделения оксихлорида гафния из первого материала, содержащего оксихлорид циркония и оксихлорид гафния, с целью получения второго материала, характеризующегося более высоким содержанием оксихлорида циркония;
стадию прокалки второго материала с целью получения третьего материала, содержащего, по меньшей мере, любое из соединений циркония, выбранное из оксихлорида циркония и оксида циркония; и
стадию электролитического рафинирования при растворении третьего материала в расплаве соли и подачи напряжения между катодом и анодом, погруженным в расплав соли для проведения электролитического рафинирования с целью получения металлического циркония.
11. Способ получения металлического циркония по п.10, в котором расплав соли содержит хлорид любого щелочного и щелочноземельного металла.
12. Способ получения металлического циркония по п.11, в котором расплав соли дополнительно содержит фторид.
13. Способ получения металлического циркония по любому из пп.1, 6 или 10, дополнительно включающий:
стадию прокалки шестого материала, выделенного из первого материала на стадии выделения и характеризующегося более высоким содержанием оксихлорида гафния, с целью получения седьмого материала, содержащего, по меньшей мере, любое из соединений гафния, выбранное из оксихлорида гафния и оксида гафния; и
стадию прямого восстановления при размещении седьмого материала в расплаве соли, при этом седьмой материал приводят в контакт с катодом и подают напряжение между катодом и анодом для обеспечения прямого восстановления седьмого материала с целью получения металлического гафния.
14. Способ получения металлического циркония по п.13, в котором на стадии прямого восстановления седьмой материал в твердой фазе размещают в корзине, присоединенной к катоду, и подвергают прямому восстановлению в твердой фазе.
15. Способ получения металлического циркония по п.13, в котором расплав соли содержит хлорид любого щелочного и щелочноземельного металла, а также оксид того же металла, который образует хлорид.
2
2
2
16. Способ получения металлического циркония по п.15, в котором расплав соли является расплавом соли, полученным при плавлении, по меньшей мере, одного из оксидов, LiO, MgO и СаО, в расплаве, по меньшей мере, одного из хлоридов, LiCl, MgCl и CaCl.
17. Способ получения металлического циркония, по любому из пп.1, 6 или 10, дополнительно включающий:
стадию осаждения гидроксида гафния при добавлении гидроксида к шестому материалу, выделенному из первого материала на стадии выделения и характеризующемуся более высоким содержанием оксихлорида гафния, с целью получения восьмого материала, содержащего гидроксид гафния;
стадию прокалки восьмого материала с целью получения девятого материала, содержащего оксид гафния; и
стадию прямого восстановления при размещении девятого материала в расплаве соли, при этом девятый материал приводят в контакт с катодом и подают напряжение между катодом и анодом для обеспечения прямого восстановления девятого материала с целью получения металлического гафния.